(57)【特許請求の範囲】
【請求項１】
マグネシアを主成分とする粉末と、金属アルミニウムのアルカリエッチングまたはアルマイト処理（硫酸系陽極酸化処理）で副生するアルミスラッジを乾燥、粉砕して得られる水酸化アルミニウムを主成分とする粉末を混合比が、質量比で１０：９０〜８０：２０で混合して得られる、軟弱土壌に対して土壌安定化効果を発揮し、且つ処理後の土壌のｐＨが１０以下となることを特徴とする低アルカリ性固化材組成物。
【請求項２】
マグネシアを主成分とする粉末と、金属アルミニウムのアルカリエッチングまたはアルマイト処理（硫酸系陽極酸化処理）で副生するアルミスラッジを乾燥、粉砕して得られる水酸化アルミニウムを主成分とする粉末を混合比が、質量比で１０：９０〜８０：２０で混合して得られる低アルカリ性固化材組成物全体１００質量部に対して、さらに二水石膏、半水石膏、無水石膏、硫酸アルミニウム、硫酸鉄の中から選ばれた１種以上を必須成分として１００質量部以下の割合で添加して得られる、軟弱土壌に対して土壌安定化効果を発揮し、且つ処理後の土壌のｐＨが１０以下となることを特徴とする低アルカリ性固化材組成物。
【請求項３】
マグネシアを主成分とする粉末が、酸化マグネシウムを６０質量％以上含有した軽焼マグネシアを粉砕して得られた粉末であることを特徴とする請求項１あるいは請求項２記載の低アルカリ性固化材組成物。
【発明の詳細な説明】
【技術分野】
【０００１】
本発明は、低アルカリ性固化材組成物に関するものであり、さらに詳しくは関東ローム、シルト、汚泥、有機質土などの軟弱土壌に対して土質安定処理効果を発揮し、且つ、処理後の土壌ｐＨが１０以下の低アルカリ性となる低アルカリ性固化材組成物に関するものである。
【背景技術】
【０００２】
土木工事、湖沼・河川・海洋の浚渫等で発生する軟弱な土壌は、原位置での利用、搬送などを行うために固化材による安定処理によって、用途に合わせて十分な強度を保たせた状態にする必要がある。
土質安定処理（固化処理）は、固化材と土粒子とのイオン交換反応やポゾラン反応によって土の力学的・水理学的性質を改善する方法である。主として関東ローム、粘土質土壌には石灰系組成物、シルト、砂質系土壌にはセメント系組成物が用いられている。
これらの組成物は基本的に高アルカリ性であるため、改良土壌のｐＨ上昇によるアルカリ公害、湖沼・河川・海洋へのアルカリの流出による汚染が問題となっている。
酸化マグネシウムに半水石膏を加えさらに塩化マグネシウム、酸性材を加える技術が提案されている（特許文献１参照）が土質安定処理効果が低い。また、酸化マグネシウムと硫酸アルミニウム及び／又は硫酸鉄を加えた系が開示されており（特許文献２参照）、また、酸化マグネシウム、高炉水砕スラグ、粉末状の無機 酸を加えて成る土質安定処理材が開示されている（特許文献３参照）がいずれもｐＨを中性サイドに近づけると著しく処理土の強度が落ちて土質安定処理材として使用できないのが現状である。
【特許文献１】特開２００４−４３６９８号
【特許文献２】特開２０００−１０９８２９号
【特許文献３】特開平１０−３１６９６７号公報
【発明の開示】
【発明が解決しようとする課題】
【０００３】
そこで、軟弱土壌に対して土質安定処理効果を発揮し、且つ、従来の石灰系固化材、セメント系固化材のような高アルカリ性の固化材ではなく、アルカリの溶出が少ない自然環境に優しい固化材の開発が求められていた。
本発明の目的は、関東ローム、シルト、汚泥、有機質土などの軟弱土壌に対して土質安定処理効果を発揮し、且つ、処理後の土壌ｐＨが１０以下の低アルカリ性となる低アルカリ性固化材組成物を提供することである。
【課題を解決するための手段】
【０００４】
本発明者らは、前記課題を解決するために鋭意研究を重ねた結果、マグネシアを主成分とする粉末と水酸化アルミニウムを主成分とする粉末を混合して得られる固化材組成物が低アルカリ性であり、優れた土質安定処理効果を示すとともに、固化処理後の土壌のｐＨを１０以下に低減できることを見い出し、本発明を完成するに至った。
【０００５】
すなわち、前記課題を解決するための本発明の請求項１は、マグネシアを主成分とする粉末と、金属アルミニウムのアルカリエッチングまたはアルマイト処理（硫酸系陽極酸化処理）で副生するアルミスラッジを乾燥、粉砕して得られる水酸化アルミニウムを主成分とする粉末を混合比が、質量比で１０：９０〜８０：２０で混合して得られる、軟弱土壌に対して土壌安定化効果を発揮し、且つ処理後の土壌のｐＨが１０以下となることを特徴とする低アルカリ性固化材組成物である。
【０００６】
本発明の請求項２は、マグネシアを主成分とする粉末と、金属アルミニウムのアルカリエッチングまたはアルマイト処理（硫酸系陽極酸化処理）で副生するアルミスラッジを乾燥、粉砕して得られる水酸化アルミニウムを主成分とする粉末を混合比が、質量比で１０：９０〜８０：２０で混合して得られる低アルカリ性固化材組成物全体１００質量部に対して、さらに二水石膏、半水石膏、無水石膏、硫酸アルミニウム、硫酸鉄の中から選ばれた１種以上を必須成分として１００質量部以下の割合で添加して得られる、軟弱土壌に対して土壌安定化効果を発揮し、且つ処理後の土壌のｐＨが１０以下となることを特徴とする低アルカリ性固化材組成物である。
【０００７】
(削除)
【０００８】
本発明の請求項３記載の低アルカリ性固化材組成物は、請求項１あるいは請求項２記載の低アルカリ性固化材組成物において、マグネシアを主成分とする粉末が、酸化マグネシウムとして６０質量部以上含有した軽焼マグネシアを粉砕して得られた粉末であることを特徴とする。
【０００９】
(削除)
【発明の効果】
【００１０】
本発明の請求項１記載の低アルカリ性固化材組成物は、マグネシアを主成分とする粉末と、金属アルミニウムのアルカリエッチングまたはアルマイト処理（硫酸系陽極酸化処理）で副生するアルミスラッジを乾燥、粉砕して得られる水酸化アルミニウムを主成分とする粉末を混合比が、質量比で１０：９０〜８０：２０で混合して得られる、軟弱土壌に対して土壌安定化効果を発揮し、且つ処理後の土壌のｐＨが１０以下となることを特徴とするものであり、
マグネシアを主成分とする粉末の土壌を固化する能力及びマグネシアのｐＨが石灰やセメントと比べて低いことと、水酸化アルミニウムを主成分とする粉末の粒子を凝集させる効果及びｐＨ上昇抑制効果によって、軟弱土を容易に安定処理でき、かつ処理後の土壌のｐＨを低くする、という顕著な効果を奏する。
前記粉末の混合比が、質量比で１０：９０〜８０：２０であるので、水酸化アルミニウムを主成分とする粉末のｐＨ上昇を抑制する効果によりマグネシアを主成分とする粉末によるｐＨの上昇を１０以下に抑えることが可能となる、というさらなる顕著な効果を奏する。
水酸化アルミニウムを主成分とする粉末が、金属アルミニウムのアルカリエッチングまたはアルマイト処理（硫酸系陽極酸化処理）で副生するアルミスラッジを乾燥、粉砕して得られる水酸化アルミニウムを主成分とする粉末であるので、このものは、一般に粒子径が小さく、または非晶質水酸化アルミニウムであるので反応性が良く、また大半が埋立処理などによって廃棄処分されている産業副産物の有効利用を図ることができる、というさらなる顕著な効果を奏する。
【００１１】
本発明の請求項２記載の低アルカリ性固化材組成物は、マグネシアを主成分とする粉末と、金属アルミニウムのアルカリエッチングまたはアルマイト処理（硫酸系陽極酸化処理）で副生するアルミスラッジを乾燥、粉砕して得られる水酸化アルミニウムを主成分とする粉末を混合比が、質量比で１０：９０〜８０：２０で混合して得られる低アルカリ性固化材組成物全体１００質量部に対して、さらに二水石膏、半水石膏、無水石膏、硫酸アルミニウム、硫酸鉄の中から選ばれた１種以上を必須成分として１００質量部以下の割合で添加して得られる、軟弱土壌に対して土壌安定化効果を発揮し、且つ処理後の土壌のｐＨが１０以下となることを特徴とするものであり、
各種石膏は安定処理初期の強度発現に寄与し、硫酸アルミニウム、硫酸鉄は高含水比の軟弱土のハンドリング改善に効果があり、さらにこれらは酸性又は弱酸性であるため、改良後の土壌ｐＨを低減させるので、固化材組成物の性能向上及びｐＨの抑制が可能とである、という顕著な効果を奏する。
前記粉末の混合比が、質量比で１０：９０〜８０：２０であるので、水酸化アルミニウムを主成分とする粉末のｐＨ上昇を抑制する効果によりマグネシアを主成分とする粉末によるｐＨの上昇を１０以下に抑えることが可能となる、というさらなる顕著な効果を奏する。
水酸化アルミニウムを主成分とする粉末が、金属アルミニウムのアルカリエッチングまたはアルマイト処理（硫酸系陽極酸化処理）で副生するアルミスラッジを乾燥、粉砕して得られる水酸化アルミニウムを主成分とする粉末であるので、このものは、一般に粒子径が小さく、または非晶質水酸化アルミニウムであるので反応性が良く、また大半が埋立処理などによって廃棄処分されている産業副産物の有効利用を図ることができる、というさらなる顕著な効果を奏する。
【００１２】
(削除)
【００１３】
本発明の請求項３記載の低アルカリ固化材組成物は、請求項１あるいは請求項２記載の低アルカリ性固化材組成物において、マグネシアを主成分とする粉末が、酸化マグネシウムとして６０質量部以上含有した軽焼マグネシアを粉砕して得られた粉末であるので、水和反応性に富み、優れた土質安定処理効果を確実に得ることができる、というさらなる顕著な効果を奏する。
【００１４】
(削除)
【発明を実施するための最良の形態】
【００１５】
以下、本発明を詳細に説明する。
本発明の低アルカリ性固化材組成物は、マグネシアを主成分とする粉末の土壌を固化する能力と、水酸化アルミニウムを主成分とする粉末の粒子を凝集させる効果によって土壌を固化する。
【００１６】
マグネシアは、軟弱土中の水と接すると水和反応によって水酸化マグネシウム微粒子を生成し、その際に土壌粒子間の空隙を埋め、土壌の緻密化を促す。また、生成した水酸化マグネシウムと土壌成分（高反応性の珪酸・アルミニウム化合物など）との反応によってマグネシウムとの複合化合物を形成し、土壌の物性改善が行われることによって、固化処理後の土壌が安定化する。
【００１７】
土壌と固化材との混合の際に生成する水酸化マグネシウムは、水に対する溶解度が小さい（０．０００９ｇ／１００ｇＨ2Ｏ（１８℃））ので、アルカリの溶出が少なくｐＨが１０〜１１程度となる。
【００１８】
しかし、このままではｐＨが高いので、ｐＨ上昇を抑制する効果を有する水酸化アルミニウムを主成分とする粉末を混合する。水酸化アルミニウムの構成元素であるアルミニウムは両性金属であるため、系全体のｐＨの変動を抑制する効果を有している。よって、マグネシアと併用することによって、マグネシアを単独で使用した時よりもｐＨを低くすることが可能となる。
水酸化アルミニウムは、粒子を凝集させる効果を有しているため、各粒子間の凝集力を高め、より土壌の安定処理効果を高める働きをする。
さらに、水酸化アルミニウムは、マグネシアと反応することによって、アルミン酸マグネシウム化合物を形成し固化強度を増大させる働きを有していると推察される。
以上のように、マグネシアを主成分とする粉末と水酸化アルミニウムを主成分とする粉末を組み合わせることによって土質安定処理効果を有する低アルカリ性固化材組成物が得られる。
【００１９】
アルカリによる環境汚染の問題によってｐＨの抑制を求められた場合、マグネシアを主成分とする粉末と、非晶質水酸化アルミニウムを主成分とする粉末の混合比を、質量比で１０：９０〜８０：２０とすることにより、安定処理後の土壌ｐＨを確実に１０以下に低減することが可能となるので好ましい。
マグネシアを主成分とする粉末が範囲未満の場合、マグネシアを主成分とする粉末の含有量が少なすぎるため、土質安定処理効果が期待できなくなる。また、マグネシアを主成分とする粉末の割合が前述の範囲を超える場合は、安定処理後の土壌ｐＨが１０を超えてしまう恐れがあり好ましくない。
【００２０】
本発明で使用するマグネシアを主成分とする粉末は、酸化マグネシウムを主成分として含有し、かつ６０質量部以上含有した軽焼マグネシアを粉砕して得られた粉末であることが好ましい。酸化マグネシウムの含有量が６０質量部を下回る場合は、土質安定処理に寄与する成分が少なすぎるため、安定処理能力の低下が起きてしまうので、好ましくない。
【００２１】
マグネシアは、焼成の度合によって軽焼、重焼に分けられる。炭酸マグネシウムの低温焼成物である軽焼マグネシアは活性が高く水和反応性に富むため、当該固化材組成物の原料として使用した場合、優れた土質安定処理効果を確実に得ることができるので、本発明において好ましく使用できる。
【００２２】
なお、マグネシアを主成分とする粉末の粒度はどのような粒度でも構わないが、反応性を考慮した場合、使用するマグネシアを主成分とする粉末は、平均粒径８０μｍ以下の粒度であることがより好ましい。
【００２３】
本発明で使用する水酸化アルミニウムを主成分とする粉末は、金属アルミニウムのアルカリエッチングまたはアルマイト処理（硫酸系陽極酸化処理）で副生するアルミスラッジを乾燥、粉砕して得られる水酸化アルミニウムを主成分とする粉末であることが好ましい。
これは、アルミニウム工業におけるアルカリエッチングまたはアルマイト処理（硫酸系陽極酸化処理）工程において、陽極酸化工程で発生する、アルミニウム分を含有する廃液を中和処理する際に発生する高含水アルミニウムスラッジを脱水・乾燥した後に粉砕して得られるもので、中和の際のｐＨをコントロールすることにより結晶化した水酸化アルミニウムまたは非晶質水酸化アルミニウムを選択して得ることが出来る。
【００２４】
非晶質水酸化アルミニウムを使用すると反応性が良いので前述した効果を早期に期待するにはより好都合な材料である。また、これらアルミスラッジは、大半が埋立処理などによって廃棄処分されているので高含水アルミスラッジの再利用法として産業副産物の有効利用を図ることができるという点からも好ましい。
なお、水酸化アルミニウムを主成分とする粉末の粒度は、マグネシアを主成分とする粉末と同様の理由から、平均粒径８０μｍ以下の粒度であることがより好ましい。
【００２５】
本発明の低アルカリ性固化材組成物１００質量部に対して、さらに、二水石膏、半水石膏、無水石膏、硫酸アルミニウム、硫酸鉄の中から選ばれた１種以上を必 須成分として１００質量部以下の割合で添加することによって、初期の強度発現への寄与、高含水比の軟弱土のハンドリング改善、改良後の土壌ｐＨ低減が可能であり、本発明の他の低アルカリ性固化材組成物を得ることができる。
本発明の低アルカリ性固化材組成物１００質量部に対して、これらの材料を１００質量部を超えて多く添加した場合は、固化材組成物中のマグネシアの含有量が少なすぎて安定処理効果が低下する恐れがあり、好ましくない。
一方、本発明の低アルカリ性固化材組成物１００質量部に対するこれらの材料の下限値は関東ローム、シルト、汚泥、有機質土などの軟弱土壌の種類などによって異なるので、特に限定されるものではなく、軟弱土壌の初期のハンドリングの改善効果が発現するように決めることが好ましい。
【００２６】
本発明で用いる二水石膏、半水石膏、無水石膏などの各種石膏は軟弱土の構成成分であるＳｉＯ2 、Ａｌ2 Ｏ3 、Ｆｅ2 Ｏ3 成分とポゾラン反応を生じ強度の発現に寄与するため、初期のハンドリングの改善に効果がある。
本発明で用いる硫酸アルミニウム、硫酸鉄は、無機凝集剤として微細な土粒子の凝集体形成に寄与するので、各種石膏と同様にハンドリングの改善に効果がある。
本発明で用いるこれらの材料は、酸性又は弱酸性の化合物であるため、改良後の土壌ｐＨをさらに低減させることが可能となる。
また、浚渫土などの含水比が１２０〜１８０％程度の高含水比の軟弱土を改良する場合、さらに植物性天然多糖類の一種であるグアガムを本発明の請求項１から請求項３のいずれかに記載の低アルカリ性固化組成物１００質量部に対し１〜１０質量部添加すると高含水軟弱土中の自由水を吸水し強度の発現ならびにハンドリングを著しく改善することが出来る。
【００２７】
以下、実施例および比較例によって本発明の低アルカリ性固化材組成物の具体例およびその効果を説明するが、本発明は下記の実施例に限定されるものではない。
【実施例】
【００２８】
（実施例１）
表１に示した配合割合に従って、軽焼マグネシア粉末（酸化マグネシウム含有量６８．０質量％、最大粒径２ｍｍ以下、平均粒径１５μｍ）、およびアルマイト処理（硫酸系陽極酸化処理）で副生する硫酸廃液を、アルミニウム金属のＮａＯＨによるアルカリエッチング老化液で中和した際に生成したスラッジを乾燥・粉砕して得られた非晶質水酸化アルミニウムを主成分として含有する粉末（以下、非晶質水酸化アルミ粉末と呼ぶ、最大粒径２ｍｍ以下、平均粒径２０μｍ）を混合して、本発明の低アルカリ性固化材組成物２を得た。
【００２９】
（実施例２〜５）
表１に示した配合割合に従って、実施例１と同様にして前記軽焼マグネシア粉末および前記非晶質水酸化アルミ粉末を混合して、本発明の低アルカリ性固化材組成物３〜５を得た。
【００３０】
（比較例１）
前記非晶質水酸化アルミ粉末のみを用いて比較の固化材組成物１を得た。
【００３１】
（比較例２）
前記軽焼マグネシア粉末のみを用いて比較の固化材組成物６を得た。
【００３２】
（実施例５〜１１）
表１に示した配合割合に従って、前記軽焼マグネシア粉末、前記非晶質水酸化アルミニウム粉末、および、二水石膏（工業製品、最大粒径２ｍｍ以下に調整）を混合し、本発明の低アルカリ性固化材組成物７〜１３を得た。
【００３３】
（比較例３）
表１に示した配合割合に従って、実施例５と同様にして前記軽焼マグネシア粉末、前記非晶質水酸化アルミニウム粉末、および、前記二水石膏を混合し、比較の固化材組成物１４を得た。
【００３４】
（実施例１２〜１４）
表１に示した配合割合に従って、前記軽焼マグネシア粉末、前記非晶質水酸化アルミニウム粉末、および、半水石膏（工業製品、最大粒径２ｍｍ以下に調整）を混合し、本発明の低アルカリ性固化材組成物１５〜１７を得た。
【００３５】
（比較例４）
表１に示した配合割合に従って、実施例１２と同様にして前記軽焼マグネシア粉末、前記非晶質水酸化アルミニウム粉末、および、前記半水石膏を混合し、比較の固化材組成物１８を得た。
【００３６】
（実施例１５〜１７）
表１に示した配合割合に従って、前記軽焼マグネシア粉末、前記非晶質水酸化アルミニウム粉末、および、無水石膏（工業製品、最大粒径２ｍｍ以下に調整）を混合し、本発明の低アルカリ性固化材組成物１９〜２１を得た。
【００３７】
（比較例５）
表１に示した配合割合に従って、実施例１５と同様にして前記軽焼マグネシア粉末、前記非晶質水酸化アルミニウム粉末、および、前記無水石膏を混合し、比較の固化材組成物２２を得た。
【００３８】
（実施例１８〜２０）
表１に示した配合割合に従って、前記軽焼マグネシア粉末、前記非晶質水酸化アルミニウム粉末、および、無水硫酸アルミニウム（試薬特級）を混合し、本発明の低アルカリ性固化材組成物２３〜２５を得た。
【００３９】
（比較例６）
表１に示した配合割合に従って、実施例１８と同様にして前記軽焼マグネシア粉末、前記非晶質水酸化アルミニウム粉末、および、前記無水硫酸アルミニウムを混合し、比較の固化材組成物２６を得た。
【００４０】
（実施例２１〜２３）
表１に示した配合割合に従って、前記軽焼マグネシア粉末、前記非晶質水酸化アルミニウム粉末、および、硫酸第一鉄一水和物（試薬特級）を混合し、本発明の低アルカリ性固化材組成物２７〜２９を得た。
【００４１】
（比較例７）
表１に示した配合割合に従って、実施例１８と同様にして前記軽焼マグネシア粉末、前記非晶質水酸化アルミニウム粉末、および、前記硫酸第一鉄一水和物を混合し、比較の固化材組成物３０を得た。
【００４２】
【表１】
0004698163.tif 000002
【００４３】
（本発明の固化材組成物および比較の固化材組成物の一軸圧縮強度、含水比、湿潤密度、乾燥密度、ｐＨの評価）
栃木県葛生町で採取した土は、関東ロームであり、密度１．３９６ｇ／ｃｍ3、乾燥密度０．６５６ｇ／ｃｍ3 、含水比１１２．７質量％（外比）、一軸圧縮強度１５５ｋＮ／ｍ2 、ｐＨ６．８であった。
この土に対し、表１に記載の固化材組成物１〜３０を土壌１ｍ3当り１００ｋｇの割合で添加してよく混合した後、処理土を採取して一軸圧縮強度試験用供試体を作成した。
供試体の寸法は直径５０ｍｍ、高さ１００ｍｍ、成形は１．５ｋｇランマーによる突き固めを２５回／３層で行った。養生期間は２０℃湿空中７日間で、供試体の一軸圧縮強度はＪＩＳ Ａ １２１６「土の一軸圧縮試験方法」に従って測定した。
作成した供試体の一軸圧縮強度（ｋＮ／ｍ2）、含水比（質量％、外比）、湿潤密度（ｇ／ｃｍ3）、乾燥密度（ｇ／ｃｍ3）の測定結果を表２に示す。
一軸圧縮強度測定後の供試体は、良く解きほぐした後に、地盤工学会基準「土懸濁液のｐＨ試験方法」に従ってｐＨを測定した。測定結果を表２に示す。
【００４４】
【表２】
0004698163.tif 000003
【００４５】
前記軽焼マグネシア粉末と前記非晶質水酸化アルミ粉末を質量比で２０：８０〜８０：２０の割合で配合した本発明の低アルカリ性固化材組成物２〜５を用いた場合（実施例１〜４）は、安定処理後の土壌ｐＨが１０以下であり、且つ高い土質安定処理効果を示した。
それに対して、前記非晶質水酸化アルミ粉末のみの比較の固化材組成物１を用いて安定処理した場合（比較例１）は、安定処理後のｐＨは低かったが、安定処理効果が低かった。また、前記軽焼マグネシア粉末のみの比較の固化材組成物６を用いて安定処理した場合（比較例２）は、安定処理効果の面では優れていたが、ｐＨが１０を超えてしまった。
【００４６】
前記軽焼マグネシア粉末と前記非晶質水酸化アルミ粉末を質量比で２５：７５〜８０：２０の割合で配合した組成物１００質量部に、前記二水石膏を２５、７０質量部添加した本発明の低アルカリ性固化材組成物７〜１３を用いた場合（実施例５〜１１）は、土に固化材組成物を添加した際に、実施例１〜４の本発明の低アルカリ性固化材組成物２〜５を添加した場合よりも土の物性が大幅に変化し、モールドへの突固めが容易であった。安定処理後の土壌ｐＨは１０よりも低く、水質基準値であるｐＨ８．６以下を示すものもあった。土質安定処理効果も優れていた。
それに対して、前記軽焼マグネシア粉末と前記非晶質水酸化アルミ粉末を質量比で５０：５０の割合で配合した組成物１００質量部に、前記二水石膏を２００質量部添加した比較の固化材組成物１４を用いた場合（比較例３）は、安定処理後のｐＨは低かったが、安定処理効果が低かった。
【００４７】
前記軽焼マグネシア粉末と前記非晶質水酸化アルミ粉末を質量比で４０：６０〜６０：４０の割合で配合した組成物１００質量部に、前記半水石膏、または前記無水石膏を２５、７０質量部添加した本発明の低アルカリ性固化材組成物１５〜１７、１９〜２１を用いた場合（実施例１２〜１７）は、前記二水石膏を使用した本発明の低アルカリ性固化材組成物７〜１３の場合と同様の効果を示した。それに対して、前記軽焼マグネシア粉末と前記非晶質水酸化アルミ粉末を質量比で５０：５０の割合で配合した組成物１００質量部に、前記半水石膏、または前記無水石膏を２００質量部添加した比較の固化材組成物１８、２２を用いた場合（比較例４、５）も、前記二水石膏を使用した比較の固化材組成物１４の場合と同様に安定処理効果が低かった。
【００４８】
前記軽焼マグネシア粉末と前記非晶質水酸化アルミ粉末を質量比で４０：６０〜６０：４０の割合で配合した組成物１００質量部に、前記無水硫酸アルミニウム、または前記硫酸第一鉄一水和物を２５、７０質量部添加した本発明の低アルカリ性固化材組成物２３〜２５、２７〜２９を用いた場合（実施例１８〜２３）は、硫酸塩添加により土粒子の凝集作用が増したことにより、安定処理時に使用した器具類へ処理土の付着が低減した。安定処理効果については、無水硫酸アルミニウム、または硫酸第一鉄一水和物の添加量が増えるに従って若干低下する傾向が見られるが、実施例の範囲での添加量であれば特に問題の無い程度であると考えられる。ｐＨについては、硫酸塩の添加効果によりｐＨ９．０を下回る値となった。
それに対して、前記軽焼マグネシア粉末と前記非晶質水酸化アルミ粉末を質量比で５０：５０の割合で配合した組成物１００質量部に、前記無水硫酸アルミニウム、または前記硫酸第一鉄一水和物を２００質量部添加した比較の固化材組成物２６、３０を用いた場合（比較例６、７）は、ｐＨが７．０よりも低い値となった。しかし、安定処理効果は低く固化材として使用できる性能は有していなかった。
【産業上の利用可能性】
【００４９】
本発明の低アルカリ性固化材組成物は、マグネシアを主成分とする粉末と水酸化アルミニウムを主成分とする粉末を混合して得られるため、マグネシアの水硬性と土壌中の成分との反応、水酸化アルミニウムの粒子を凝集させる作用によって軟弱土壌を容易に固化することができ、かつ固化材中の水酸化アルミニウムのｐＨ上昇抑制効果によりｐＨを１０以下に抑えることができるので、アルカリ汚染による自然環境破壊を防ぐことが可能であるという、顕著な効果を奏するものであり、また、本発明の他の低アルカリ性固化材組成物は、マグネシアを主成分とする粉末と水酸化アルミニウムを主成分とする粉末を混合して得られる低アルカリ性固化材組成物全体１００質量部に対して、さらに二水石膏、半水石膏、無水石膏、硫酸アルミニウム、硫酸鉄の中から選ばれた１種以上を必須成分として１００質量部以下の割合で添加してなるので、各種石膏は安定処理初期の強度発現に寄与し、硫酸アルミニウム、硫酸鉄は高含水比の軟弱土のハンドリング改善 に効果があり、さらにこれらは酸性又は弱酸性であるため、改良後の土壌ｐＨを低減させるので、固化材組成物の性能向上及びｐＨの抑制が可能とである、という顕著な効果を奏するものであり、
さらに、利用技術が少なく大半が埋立処理などによって廃棄処分されている産業副産物である金属アルミニウムのアルカリエッチングまたはアルマイト処理（硫酸系陽極酸化処理）で副生するアルミスラッジを乾燥、粉砕して得られる水酸化アルミニウムを主成分とする粉末を原料に使用することができるため、産業副産物の再利用技術として社会に大きく貢献するものであり、産業上の利用価値が非常に高い。